양극 활물질 로서 Li ( Ni 0 . 33 Co 0 . 33 Mn 0 . 33 ) O 2 의 혼합물 89 중량 %, 도전 제 로 카본 블랙 ( carbon black ) 8 중량 %, 바인더 로 폴리 비닐리덴 플 루오 라이드 ( PVdF ) 3 중량 % 를 용매 인 N - 메틸 - 2 - 피 롤리 돈 ( NMP ) 에 첨가 하 여 양극 혼합물 슬러리 를 제조 하 였 다 . 상기 양극 혼합물 슬러리 를 두께 가 20 ㎛ 정도 의 양극 집 전체 인 알루미늄 ( Al ) 박막 에 도포 하 고 , 건조 하 여 양극 을 제조 한 후 , 롤 프레스 ( roll press ) 를 실시 하 여 양극 을 제조 하 였 다 .